(57)【特許請求の範囲】
【請求項１】
ダウンドロー法によって、熔融ガラスをシートガラスに成形する成形工程と、
前記シートガラスの幅方向の両端部の領域である側部と、前記側部よりも前記シートガラスの幅方向内側にあり、前記シートガラスの幅方向の中心部を含む領域である中央領域と、を含む前記シートガラスを冷却する冷却工程と、
を備え、
前記冷却工程は、
前記中心部の温度が徐冷点になるまで、前記中央領域を第１の平均冷却速度で冷却する第１冷却工程と、
前記中心部の温度が前記徐冷点から歪点になるまで、前記中央領域を第２の平均冷却速度で冷却する第２冷却工程と、
前記中心部の温度が前記歪点から前記歪点−１００℃になるまで、前記中央領域を第３の平均冷却速度で冷却する第３冷却工程と
を含み、
前記第３の平均冷却速度は、前記第１の平均冷却速度及び前記第２の平均冷却速度より小さい、
ガラス基板製造方法。
【請求項２】
ダウンドロー法によって、熔融ガラスをシートガラスに成形する成形工程と、
前記シートガラスの側部に形成された耳部と前記耳部よりもシートガラスの幅方向の中心部に近い中央領域とを含む前記シートガラスを冷却する冷却工程と
を備え、
前記冷却工程は、
前記シートガラスの幅方向の中心部の温度が徐冷点になるまで、前記中央領域を第１の平均冷却速度でシートガラスを冷却する第１冷却工程と、
前記中心部の温度が前記徐冷点から歪点になるまで、前記中央領域を第２の平均冷却速度でシートガラスを冷却する第２冷却工程と、
前記中心部の温度が前記歪点から前記歪点−１００℃になるまで、前記中央領域を第３の平均冷却速度でシートガラスを冷却する第３の冷却工程と
を含み、
前記第３の平均冷却速度は、前記第１の平均冷却速度及び前記第２の平均冷却速度より小さい、
ガラス基板製造方法。
【請求項３】
前記第３の平均冷却速度と前記第２の平均冷却速度の比は、０．２以上１未満である、
請求項１または２に記載のガラス基板製造方法。
【請求項４】
前記冷却工程において、少なくとも前記第１の平均冷却速度、前記第２の平均冷却速度および前記第３の平均冷却速度は、前記シートガラスの熱収縮率が目標値を達成するように、コンピュータシミュレーションに基づいて予め決定される、
請求項１から３の何れか１項に記載のガラス基板製造方法。
【請求項５】
前記歪点は、６８０℃以上である、
請求項１から４の何れか１項に記載のガラス基板製造方法。
【請求項６】
前記第２の平均冷却速度は、０．８℃／秒〜５．０℃／秒であり、
前記第３の平均冷却速度は、０．５℃／秒〜４．０℃／秒である、
請求項１から５の何れか１項に記載のガラス基板製造方法。
【請求項７】
前記冷却工程で冷却された前記シートガラスから得られたガラス基板の熱収縮率であって、前記ガラス基板を常温から１０℃／分で昇温し、５５０℃で６０分保持し、その後、１０℃／分で常温まで降温し、再び１０℃／分で昇温し、５５０℃で６０分保持し、その後、１０℃／分で常温まで降温した時の熱収縮率が、前記ガラス基板の板厚が０．５ｍｍ〜１．０ｍｍの場合において７０ｐｐｍ以下である、
請求項１から６の何れか１項に記載のガラス基板製造方法。
【請求項８】
ガラス原料を熔融して熔融ガラスを製造する熔融装置と、
前記熔融ガラスをシートガラスに成形し、前記シートガラスの幅方向の両端部の領域である側部と、前記側部よりも前記シートガラスの幅方向内側にあり、前記シートガラスの幅方向の中心部を含む領域である中央領域と、を含む前記シートガラスを冷却する成形装置と、
を備え、
前記成形装置は、
前記中心部の温度が徐冷点になるまで、前記中央領域を第１の平均冷却速度で冷却し、
前記中心部の温度が前記徐冷点から歪点になるまで、前記中央領域を第２の平均冷却速度で冷却し、
前記中心部の温度が前記歪点から前記歪点−１００℃になるまで、前記中央領域を第３の平均冷却速度で冷却し、
前記第３の平均冷却速度は、前記第１の平均冷却速度及び前記第２の平均冷却速度より小さい、
ガラス基板製造装置。
【発明の詳細な説明】
【技術分野】
【０００１】
本発明は、ガラス基板製造方法及びガラス基板製造装置に関する。
【背景技術】
【０００２】
ディスプレイを製造する工程において、ディスプレイ用のガラス基板は、熱処理により熱収縮する。このとき、ガラス基板の熱収縮率が大きいと、ガラス基板の表面に形成される素子の配置がずれるピッチズレが生じやすくなる。このため、ピッチズレを低減する観点から、ディスプレイ用のガラス基板には、熱処理時における熱収縮率が小さいことが求められている。
【発明の概要】
【発明が解決しようとする課題】
【０００３】
ガラス基板の熱収縮率を小さくする方法としては、（１）組成を調整することで、ガラスの歪点を高くすること、（２）成形工程後のシートガラスの冷却速度を低減することなどが挙げられる。例えば、特許文献１（特表２００３−５０３３０１号公報）には、ガラス基板の熱収縮率を小さくする技術として、歪点が６８０℃以上になるようにガラス組成を改良する技術が開示されている。【０００４】
しかし、（１）歪点が高くなるように組成を調整すると、失透及び難熔解という問題が生じやすいため、歪点を高くするには限界があり、また、（２）冷却速度を低減しすぎると、生産性が低下するという問題があった。【０００５】
そのため、例えば、特許文献２（特許第５１５３９６５号公報）には、生産性を確保しつつ熱収縮率を小さくする技術が開示されているが、熱収縮率の低減が十分ではないという問題があった。【０００６】
また、携帯電話等のモバイル機器に搭載されるディスプレイには、益々高精細化及び低消費電力化が求められている。そのため、近年、ディスプレイの製造工程における熱処理時に生じるガラス基板の熱収縮率をさらに小さくすることが益々求められている。【０００７】
従って、本発明の課題は、ダウンドロー法を用いてガラス基板を製造する場合に、ディスプレイのパネル製造工程における熱処理時に生じるガラス基板の熱収縮率を十分に小さくするガラス基板製造方法ならびに、上記ガラス基板製造方法を実施するガラス基板製造装置を提供することにある。
【課題を解決するための手段】
【０００８】
本発明者らは、従来はガラス基板の熱収縮率には影響を与えないと考えられていた、歪点よりも低い温度領域の冷却速度が、ディスプレイのパネル製造工程における熱処理時に生じるガラス基板の熱収縮率に大きな影響を与えることを突き止めた。【０００９】
本発明に係るガラス基板製造方法は、成形工程と、冷却工程とを備える。成形工程では、ダウンドロー法によって、熔融ガラスをシートガラスに成形する。冷却工程では、シートガラスの幅方向の両端部の領域である側部と、側部よりもシートガラスの幅方向内側にあり、シートガラスの幅方向の中心部を含む領域である中央領域と、を含むシートガラスを冷却する。冷却工程は、第１冷却工程と、第２冷却工程と、第３冷却工程とを含む。第１冷却工程では、シートガラスの幅方向の中心部の温度が徐冷点になるまで、中央領域を第１の平均冷却速度で冷却する。第２冷却工程では、中心部の温度が徐冷点から歪点になるまで、中央領域を第２の平均冷却速度で冷却する。第３冷却工程では、中心部の温度が歪点から歪点−１００℃になるまで、中央領域を第３の平均冷却速度で冷却する。第３の平均冷却速度は、第２の平均冷却速度より小さい。【００１０】
第３の平均冷却速度を第２の平均冷却速度より小さくすることにより、ディスプレイのパネル製造工程における熱処理時に生じるガラス基板の熱収縮率を効果的に小さくすることができる。また、ガラス基板の生産性を低下させることなく、ガラス基板の熱収縮率を低減できる。【００１１】
また、本発明に係るガラス基板製造方法は、成形工程と、冷却工程とを備える。成形工程では、ダウンドロー法によって、熔融ガラスをシートガラスに成形する。冷却工程では、シートガラスの側部に形成された耳部と耳部よりもシートガラスの幅方向の中心部に近い中央領域とを含むシートガラスを冷却する。また、冷却工程は、第１の冷却工程と、第２の冷却工程と、第３の冷却工程とを含む。第１の冷却工程では、シートガラスの幅方向の中心部の温度が、徐冷点になるまで、中央領域を第１の平均冷却速度でシートガラスを冷却する。第２の冷却工程では、中心部の温度が、徐冷点から歪点になるまで、中央領域を第２の平均冷却速度でシートガラスを冷却する。第３の冷却工程では、中心部の温度が、歪点から歪点−１００℃になるまで、中央領域を第３の平均冷却速度でシートガラスを冷却する。第３の平均冷却速度は、第２の平均冷却速度より小さい。【００１２】
また、本発明に係るガラス基板製造方法では、第３の平均冷却速度と第２の平均冷却速度の速度比（第３の平均冷却速度／第２の平均冷却速度）は、０．２以上１未満であることが好ましい。【００１３】
速度比をこのように設定することにより、ガラス基板の生産性を低下させることなく、ガラス基板の熱収縮率を低減できる。【００１４】
また、本発明に係るガラス基板製造方法では、冷却工程において、少なくとも第１の平均冷却速度、第２の平均冷却速度および第３の平均冷却速度は、シートガラスの熱収縮率が目標値を達成するように、コンピュータシミュレーションに基づいて予め決定されることが好ましい。【００１５】
また、本発明に係るガラス基板製造方法では、シートガラスの歪点は６８０℃以上であることが好ましい。【００１６】
このような歪点を有するガラスを使用することにより、上記処理温度に対するガラス基板の熱収縮率をより効果的に小さくできる。【００１７】
また、本発明に係るガラス基板製造方法では、上記ガラス基板は、ＳｉＯ2を５５ｍｏｌ％〜８０ｍｏｌ％、Ａｌ2Ｏ3を３ｍｏｌ％〜２０ｍｏｌ％、Ｂ2Ｏ3を０ｍｏｌ％〜１５ｍｏｌ％、ＲＯ（ＭｇＯ、ＣａＯ、ＳｒＯ、ＢａＯの合量）を３ｍｏｌ％〜２５ｍｏｌ％含有し、ＳｉＯ2、Ａｌ2Ｏ3およびＢ2Ｏ3のｍｏｌ％で表す含有率（ＳｉＯ2＋（２×Ａｌ2Ｏ3））／（（２×Ｂ2Ｏ3）＋ＲＯ）が３．０以上であることが好ましい。【００１８】
ガラス基板の組成をこのようにすることにより、上記処理温度に対するガラス基板の熱収縮率をより効果的に小さくできる。【００１９】
また、本発明に係るガラス基板製造方法では、上記ガラス基板は、ＬＴＰＳ・ＴＦＴディスプレイ用ガラス基板又は有機ELディスプレイ用ガラス基板であることが好ましい。【００２０】
このような用途に使用した場合に、ＬＴＰＳ・ＴＦＴや有機ＥＬなどのディスプレイのパネル製造工程における熱処理温度（例えば、４５０℃〜６００℃）に対するガラス基板の熱収縮率をより効果的に小さくすることができる。また、ガラス基板の生産性をより低下させることなく、ガラス基板の熱収縮率をより低減できる。【００２１】
また、本発明に係るガラス基板製造方法では、上記第２の平均冷却速度は、０．８℃／秒〜５．０℃／秒であり、上記第３の平均冷却速度は、０．５℃／秒〜４．０℃／秒であることが好ましい。【００２２】
第２と第３の平均冷却速度をこのように設定することで、ガラス基板の生産性をより低下させることなく、ガラス基板の熱収縮率をより低減できる。【００２３】
さらに、本発明に係るガラス基板製造方法では、上記冷却工程で冷却されたシートガラスから得られたガラス基板の熱収縮率であって、ガラス基板を常温から１０℃／分で昇温し、５５０℃で６０分保持し、その後、１０℃／分で常温まで降温し、再び１０℃／分で昇温し、５５０℃で６０分保持し、その後、１０℃／分で常温まで降温した時の熱収縮率は、ガラス基板の板厚が０．５ｍｍ〜１．０ｍｍの場合において、好ましくは７０ｐｐｍ以下である。熱収縮率は、例えば、ケガキ線のズレの測定値に基づいて得られたものである。【００２４】
このような熱収縮率のガラス基板を製造することにより、ディスプレイのパネル製造工程における熱処理時におけるガラス基板の熱収縮率をより効果的に小さくすることができる。【００２５】
また、本発明に係るガラス基板製造装置は、ガラス原料を熔融して熔融ガラスを製造する熔融装置と、上記熔融ガラスをシートガラスに成形し、上記シートガラスを冷却する成形装置とを備えている。上記成形装置では、シートガラスの幅方向の両端部の領域である側部と、側部よりもシートガラスの幅方向内側にあり、シートガラスの幅方向の中心部を含む領域である中央領域と、を含むシートガラスを冷却する。成形装置は、温度調整ユニットと、ヒータと、制御装置とを有している。制御装置は、第１冷却工程において第１の平均冷却速度でシートガラスの上記中央領域を冷却し、第２冷却工程において第２の平均冷却速度でシートガラスの上記中央領域を冷却し、第３冷却工程において第３の平均冷却速度でシートガラスの上記中央領域を冷却し、且つ第３の平均冷却速度は、第２の平均冷却速度より小さくなるように、温度調整ユニットとヒータを制御する。第１冷却工程は、シートガラスの幅方向の中心部の温度が徐冷点になるまで、上記中央領域を冷却する。第２冷却工程は、中心部の温度が徐冷点から歪点になるまで、上記中央領域を冷却する。第３冷却工程は、中心部の温度が歪点から歪点−１００℃になるまで、上記中央領域を冷却する。【００２６】
このような製造装置によれば、例えば、ディスプレイのパネル製造工程における熱処理時におけるガラス基板の熱収縮率が効果的に小さいガラス基板を製造できる。また、ガラス基板の生産性を低下させることなく、ガラス基板の熱収縮率を低減できる。【００２７】
また、本発明に係るガラス基板製造方法は、成形工程と、冷却工程とを備える。成形工程では、ダウンドロー法によって、熔融ガラスをシートガラスに成形する。冷却工程では、シートガラスの熱収縮率が目標値を達成するように予め決定された冷却速度でシートガラスを冷却する。冷却速度は、冷却工程においてシートガラスが取り得る温度を複数の温度領域に区分けし、当該各温度領域における温度の維持時間と熱収縮率との間の関係に基づいて決定される。【００２８】
また、本発明に係るガラス基板製造装置は、ガラス原料を熔融して熔融ガラスを製造する熔融装置と、上記熔融ガラスをシートガラスに成形し、上記シートガラスを冷却する成形装置とを備えている。上記成形装置では、シートガラスの側部に形成された耳部と耳部よりもシートガラスの幅方向の中心部に近い中央領域とを含むシートガラスを冷却する。成形装置は、温度調整ユニットと、ヒータと、制御装置とを有している。制御装置は、第１冷却工程において第１の平均冷却速度でシートガラスの上記中央領域を冷却し、第２冷却工程において第２の平均冷却速度でシートガラスの上記中央領域を冷却し、第３の冷却工程において第３の平均冷却速度でシートガラスの上記中央領域を冷却し、且つ第３の平均冷却速度は、第２の平均冷却速度より小さくなるように、温度調整ユニットとヒータを制御する。第１冷却工程は、シートガラスの幅方向の中心部の温度が徐冷点になるまで、上記中央領域を冷却する。第２冷却工程は、中心部の温度が徐冷点から歪点になるまで、上記中央領域を冷却する。第３の冷却工程は、中心部の温度が歪点から歪点−１００℃になるまで、上記中央領域を冷却する。
【発明の効果】
【００２９】
本発明に係るガラス基板製造方法ならびにガラス基板製造装置では、ガラス基板の生産量を低下させることなく、熱収縮率を低減したガラス基板を製造することができる。
【図面の簡単な説明】
【００３０】
【図１】本実施形態に係るガラス基板製造方法のフローチャートである。
【図２】ガラス基板製造方法で用いられるガラス基板製造装置を示す模式図である。
【図３】成形装置の概略の概略図（断面図）である。
【図４】成形装置の概略の概略図（側面図）である。
【図５】制御装置の制御ブロック図である。
【図６】シートガラスの所定の高さ位置における温度プロファイルを示す図である。
【図７】シートガラスの温度−時間グラフである。
【図８】シートガラスの規格化熱収縮率−維持温度グラフである。
【図９】シートガラスの規格化熱収縮率−時間グラフである。
【図１０】シートガラスの熱収縮率−総面積グラフである。
【発明を実施するための形態】
【００３１】
本実施形態に係るガラス基板製造方法では、ダウンドロー法を用いてガラス基板が製造される。以下、図面を参照しながら、本実施形態に係るガラス基板製造方法について説明する。
【００３２】
（１）ガラス基板製造方法の概要
まず、図１および図２を参照して、ガラス基板製造方法に含まれる複数の工程および複数の工程に用いられるガラス基板製造装置１００を説明する。ガラス基板製造方法は、図１に示すように、主として、熔融工程Ｓ１と、清澄工程Ｓ２と、成形工程Ｓ３と、冷却工程Ｓ４とを含む。
【００３３】
熔融工程Ｓ１は、ガラスの原料が熔融される工程である。ガラスの原料は、所望の組成になるように調合された後、熔融装置１１に投入される。ガラスの原料は、熔融装置１１で熔融されて、熔融ガラスＦＧになる。熔融温度は、ガラスの種類に応じて調整される。本実施形態では、熔融工程Ｓ１における熔融ガラスＦＧの最高温度が１５００℃〜１６５０℃となるように加熱される。熔融ガラスＦＧは、上流パイプ２３を通って清澄装置１２に送られる。
【００３４】
清澄工程Ｓ２は、熔融ガラスＦＧ中の気泡の除去を行う工程である。清澄装置１２内で気泡が除去された熔融ガラスＦＧは、その後、下流パイプ２４を通って、成形装置４０へと送られる。
【００３５】
成形工程Ｓ３は、熔融ガラスＦＧをシート状のガラス（シートガラス）ＳＧに成形する工程である。具体的に、熔融ガラスＦＧは、成形装置４０に含まれる成形体４１（図３参照）に連続的に供給された後、成形体４１からオーバーフローする。オーバーフローした熔融ガラスＦＧは、成形体４１の表面に沿って流下する。熔融ガラスＦＧは、その後、成形体４１の下端部で合流してシートガラスＳＧへと成形される。
【００３６】
冷却工程Ｓ４は、シートガラスＳＧを冷却する工程である。ガラスシートは、冷却工程Ｓ４を経て室温に近い温度へと冷却される。なお、冷却工程Ｓ４における、冷却の状態に応じて、ガラス基板の厚み（板厚）、ガラス基板の反り量、およびガラス基板の平面歪の値が決まる。
【００３７】
なお、冷却工程Ｓ４の後に、切断工程Ｓ５を設けてもよい。例えば、切断工程Ｓ５は、室温に近い温度になったシートガラスＳＧを、切断装置９０において所定の大きさに切断する工程である。
【００３８】
なお、切断工程Ｓ５で所定の大きさに切断されたシートガラスＳＧ（ガラス板ＰＧ）は、その後、端面加工等の工程を経て、ガラス基板となる。ガラス基板は、梱包された後、パネルメーカー等に出荷される。パネルメーカーは、ガラス基板の表面に素子を形成して、ディスプレイを製造する。
【００３９】
なお、冷却工程Ｓ４の後に、切断工程Ｓ５を設けなくてもよい。すなわち、冷却工程Ｓ４で冷却されたシートガラスＳＧは、そのまま梱包された後、パネルメーカー等に出荷されてもよい。この場合、パネルメーカーは、シートガラスＳＧの表面に素子を形成した後に、シートガラスＳＧを所定の大きさに切断して端面加工することで、ディスプレイを製造する。
【００４０】
以下、図３〜図５を参照して、ガラス基板製造装置１００に含まれる成形装置４０の構成を説明する。なお、本実施形態において、シートガラスＳＧの幅方向とは、シートガラスＳＧが流下する方向（流れ方向）に交差する方向、すなわち、水平方向を意味する。
【００４１】
（２）成形装置の構成
まず、図３および図４に、成形装置４０の概略構成を示す。図３は、成形装置４０の断面図である。図４は、成形装置４０の側面図である。
【００４２】
成形装置４０は、シートガラスＳＧが通過する通路と、通路を取り囲む空間とを有する。通路を取り囲む空間は、例えば、成形体室２０、第１冷却室３０、および第２冷却室８０で構成されている。
【００４３】
成形体室２０は、前述の清澄装置１２から送られる熔融ガラスＦＧがシートガラスＳＧに成形される空間である。
【００４４】
第１冷却室３０は、成形体室２０の下方に配置され、シートガラスＳＧの厚みおよび反り量を調整するための空間である。第１冷却室３０では、後述する第１冷却工程Ｓ４１の一部が実行される。第１冷却室３０では、シートガラスＳＧの中心部Ｃの温度が徐冷点より高い状態のシートガラスＳＧが冷却される。シートガラスＳＧの中心部Ｃは、シートガラスＳＧの幅方向の中心部である。第１冷却室３０では、シートガラスＳＧの中心部Ｃの温度は、第１温度領域および第２温度領域にある。第１温度領域は、シートガラスＳＧの中心部Ｃの温度が軟化点より高い温度から軟化点近傍になるまでの温度領域である。また、第２温度領域とは、シートガラスＳＧの中心部Ｃの温度が軟化点近傍から徐冷点近傍になるまでの温度領域である。シートガラスＳＧは、第１冷却室３０内を通過した後、後述の第２冷却室８０内を通過する。
【００４５】
第２冷却室８０は、成形体室２０の下方に配置され、シートガラスＳＧの反り、熱収縮率、および歪値を調整するための空間である。成形体室２０では、後述する第１冷却工程Ｓ４１の一部、第２冷却工程Ｓ４２、および第３冷却工程Ｓ４３が実行される。第２冷却室８０では、第１冷却室３０内を通過したシートガラスＳＧが、徐冷点、歪点を経て、少なくとも、歪点より１００℃低い温度まで冷却される。しかし、第２冷却室８０では、シートガラスＳＧが、室温付近の温度まで冷却されてもよい。なお、第２冷却室８０の内部は、断熱部材８０ｂによって、複数の空間に区分けされていてもよい。複数の断熱部材８０ｂは、複数の引下げローラ８１ａ〜８１ｇのそれぞれの間で、シートガラスＳＧの厚み方向の両側に配置される。これにより、シートガラスＳＧの温度管理を、より精度よく行うことができる。
【００４６】
また、成形装置４０は、例えば、成形体４１と、仕切り部材５０と、冷却ローラ５１と、温度調整ユニット６０と、引下げローラ８１ａ〜８１ｇと、ヒータ８２ａ〜８２ｇと、を備える。さらに、成形装置４０は、制御装置９１を備える（図５参照）。制御装置９１は、成形装置４０に含まれる各構成の駆動部を制御する。
【００４７】
以下、成形装置４０に含まれる各構成について詳細に説明する。
【００４８】
（２−１）成形体
成形体４１は、成形体室２０内に設けられる。成形体４１は、熔融ガラスＦＧをオーバーフローさせることによって、熔融ガラスＦＧをシート状のガラス（シートガラスＳＧ）へと成形する。図３に示すように、成形体４１は、断面形状で略五角形の形状（楔形に類似する形状）を有する。略五角形の先端は、成形体４１の下端部４１ａに相当する。
【００４９】
また、成形体４１は、第１端部に流入口４２を有する（図４参照）。成形体４１の上面には、溝４３が形成されている。流入口４２は、上述の下流パイプ２４と接続されており、清澄装置１２から流れ出た熔融ガラスＦＧは、流入口４２から溝４３に流し込まれる。成形体４１の溝４３に流し込まれた熔融ガラスＦＧは、成形体４１の一対の頂部４１ｂ，４１ｂからオーバーフローし、成形体４１の一対の側面（表面）４１ｃ，４１ｃを沿いながら流下する。その後、熔融ガラスＦＧは、成形体４１の下端部４１ａで合流してシートガラスＳＧになる。
【００５０】
（２−２）仕切り部材
仕切り部材５０は、成形体室２０から第１冷却室３０への熱の移動を遮断する部材である。仕切り部材５０は、熔融ガラスＦＧの合流ポイントの近傍に配置されている。また、図３に示すように、仕切り部材５０は、合流ポイントで合流した熔融ガラスＦＧ（シートガラスＳＧ）の厚み方向両側に配置される。仕切り部材５０は、例えば、断熱材である。仕切り部材５０は、熔融ガラスＦＧの合流ポイントの上側雰囲気および下側雰囲気を仕切ることにより、仕切り部材５０の上側から下側への熱の移動を遮断する。
【００５１】
（２−３）冷却ローラ
冷却ローラ５１は、第１冷却室３０内に設けられる。より具体的に、冷却ローラ５１は、仕切り部材５０の直下に配置されている。また、冷却ローラ５１は、シートガラスＳＧの厚み方向両側、且つ、シートガラスＳＧの幅方向両側に配置される。シートガラスＳＧの厚み方向両側に配置された冷却ローラ５１は対で動作する。すなわち、シートガラスＳＧの幅方向両端部は、二対の冷却ローラ５１によって挟み込まれる。
【００５２】
例えば、冷却ローラ５１は、内部に通された空冷管や水冷管により冷却されている。冷却ローラ５１は、シートガラスＳＧの側部（耳部）Ｒ，Ｌに接触し、熱伝導によりシートガラスＳＧの側部（耳部）Ｒ，Ｌを急冷する（急冷工程）。冷却ローラ５１に接触したシートガラスＳＧの側部（耳部）Ｒ，Ｌの粘度は、所定値（具体的には、１０9.0ｐｏｉｓｅ）以上である。ここで、シートガラスＳＧの側部（耳部）Ｒ，Ｌとは、シートガラスＳＧの幅方向の両端部の領域であり、具体的には、シートガラスＳＧの幅方向の縁からシートガラスＳＧの中心部Ｃに向かって、シートガラスＳＧの幅方向２００ｍｍ以内の範囲をいう。
【００５３】
冷却ローラ５１は、冷却ローラ駆動モータ３９０（図５を参照）により回転駆動される。冷却ローラ５１は、シートガラスＳＧの側部（耳部）Ｒ，Ｌを冷却すると共に、シートガラスＳＧを下方に引き下げる機能も有する。なお、冷却ローラ５１によるシートガラスＳＧの側部（耳部）Ｒ，Ｌの冷却は、シートガラスＳＧの幅およびシートガラスＳＧの厚みの均一化に影響を与える。
【００５４】
（２−４）温度調整ユニット
温度調整ユニット６０は、第１冷却室３０内に設けられ、シートガラスＳＧを徐冷点近傍まで冷却するユニットである。温度調整ユニット６０は、仕切り部材５０の下方であって、第２冷却室８０の天板８０ａの上方に配置される。
【００５５】
温度調整ユニット６０は、シートガラスＳＧの中心部Ｃの温度が徐冷点近傍になるまで、シートガラスＳＧを冷却する。シートガラスＳＧの中心部Ｃは、その後、第２冷却室８０内で、徐冷点、歪点を経て、室温近傍の温度まで冷却される。
【００５６】
温度調整ユニット６０は、冷却ユニット６１を有してもよい。冷却ユニット６１は、シートガラスＳＧの幅方向に複数（ここでは、３つ）及びその流れ方向に複数配置される。具体的には、冷却ユニット６１は、シートガラスＳＧの側部（耳部）Ｒ，Ｌの表面に対向するように、１つずつ配置され、且つ、後述する中央領域ＣＡ（図４を参照）の表面に対向するように１つ配置されている。ここで、シートガラスＳＧの中央領域ＣＡとは、シートガラスＳＧの幅方向中央部分であって、シートガラスＳＧの有効幅およびその近傍を含む領域である。言い換えると、シートガラスＳＧの中央領域ＣＡは、シートガラスＳＧの側部（耳部）Ｒ，Ｌに挟まれた部分である。なお、シートガラスＳＧの中央領域ＣＡは、板厚を均一にする対象の部分を含む領域であり、シートガラスＳＧの側部（耳部）Ｒ，Ｌは、製造後に切断される対象の部分を含む領域である。より具体的には、シートガラスＳＧの中央領域ＣＡとは、シートガラスＳＧの側部（耳部）Ｒ，ＬよりもシートガラスＳＧの幅方向内側の領域であって、シートガラスＳＧの幅方向の中心部Ｃを含む領域である。本明細書では、シートガラスＳＧの幅方向の幅のうちシートガラスＳＧの幅方向の中心から幅の８５％以内の範囲をいう。
【００５７】
（２−５）引下げローラ
引下げローラ８１ａ〜８１ｇは、第２冷却室８０内に設けられ、第１冷却室３０内を通過したシートガラスＳＧを、シートガラスＳＧの流れ方向へ引き下げる。引下げローラ８１ａ〜８１ｇは、第２冷却室８０の内部で、流れ方向に沿って所定の間隔を空けて配置される。引下げローラ８１ａ〜８１ｇは、シートガラスＳＧの厚み方向両側（図３参照）、および、シートガラスＳＧの幅方向両側（図４参照）に複数配置される。すなわち、引下げローラ８１ａ〜８１ｇは、シートガラスＳＧの幅方向の側部（耳部）Ｒ，Ｌ、かつ、シートガラスＳＧの厚み方向の両側に接触しながらシートガラスＳＧを下方に引き下げる。
【００５８】
引下げローラ８１ａ〜８１ｇは、引下げローラ駆動モータ３９１（図５参照）によって駆動される。また、引下げローラ８１ａ〜８１ｇは、シートガラスＳＧに対して内側に回転する。引下げローラ８１ａ〜８１ｇの周速度は、引下げローラ８１ａ〜８１ｇが下流側に設置されている程、大きくすることが好ましい。すなわち、複数の引下げローラ８１ａ〜８１ｇのうち、引下げローラ８１ａの周速度が最も小さく、引下げローラ８１ｇの周速度が最も大きい。シートガラスＳＧの厚み方向両側に配置された引下げローラ８１ａ〜８１ｇは、対で動作し、対の引下げローラ８１ａ，８１ａ，・・・が、シートガラスＳＧを下方向に引き下げる。
【００５９】
（２−６）ヒータ
ヒータ８２ａ〜８２ｇは、第２冷却室８０の内部に設けられ、第２冷却室８０の内部空間の温度を調整する。具体的に、ヒータ８２ａ〜８２ｇは、シートガラスＳＧの流れ方向およびシートガラスＳＧの幅方向に複数配置される。例えば、シートガラスＳＧの流れ方向には、７つのヒータが配置され、シートガラスの幅方向には３つのヒータが配置される。幅方向に配置される３つのヒータは、シートガラスＳＧの中央領域ＣＡと、シートガラスＳＧの側部（耳部）Ｒ，Ｌとをそれぞれ温度制御する。ヒータ８２ａ〜８２ｇは、後述する制御装置９１によって出力が制御される。これにより、第２冷却室８０内部を通過するシートガラスＳＧの近傍の雰囲気温度が制御される。ヒータ８２ａ〜８２ｇによって第２冷却室８０内の雰囲気温度が制御されることによって、シートガラスＳＧの温度制御が行われる。また、温度制御により、シートガラスＳＧは、粘性域から粘弾性域を経て弾性域へと推移する。このように、ヒータ８２ａ〜８２ｇの制御により、第２冷却室８０では、シートガラスＳＧの温度が、徐冷点近傍の温度から室温付近の温度まで冷却される。
【００６０】
なお、シートガラスＳＧの近傍には、雰囲気温度を検出する雰囲気温度検出手段（本実施形態では、熱電対）３８０が設けられていてもよい。例えば、複数の熱電対３８０が、シートガラスＳＧの流れ方向およびシートガラスＳＧの幅方向に配置される。熱電対３８０は、シートガラスＳＧの表面の温度を検出することができる。例えば、熱電対３８０は、シートガラスＳＧの中心部Ｃの温度と、シートガラスＳＧの側部（耳部）Ｒ，Ｌの温度とをそれぞれ検出する。ヒータ８２ａ〜８２ｇの出力は、熱電対３８０によって検出される雰囲気温度に基づいて制御される。
【００６１】
（２−７）切断装置
切断装置９０は、第２冷却室８０内で室温付近の温度まで冷却されたシートガラスＳＧを、所定のサイズに切断する。これにより、シートガラスＳＧは、複数のガラス板ＰＧになる。切断装置９０は、切断装置駆動モータ３９２（図５を参照）によって駆動される。なお、切断装置は、必ずしも第２冷却室８０の直下に設けられていなくてもよい。
【００６２】
（２−８）制御装置
制御装置９１は、ＣＰＵ、ＲＡＭ、ＲＯＭ、およびハードディスク等から構成されており、ガラス板の製造装置１００に含まれる種々の機器の制御を行う。具体的には、図５に示すように、制御装置９１は、ガラス基板製造装置１００に含まれる各種のセンサ（例えば、熱電対３８０）やスイッチ（例えば、主電源スイッチ３８１）等による信号を受けて、温度調整ユニット６０、ヒータ８２ａ〜８２ｇ、冷却ローラ駆動モータ３９０、引下げローラ駆動モータ３９１、切断装置駆動モータ３９２等の制御を行う。
【００６３】
（３）温度管理
本実施形態に係るガラス基板製造方法では、冷却工程Ｓ４は、複数の冷却工程Ｓ４１，Ｓ４２，Ｓ４３，Ｓ４４からなる。具体的には、シートガラスＳＧの流れ方向に沿って、第１冷却工程Ｓ４１、第２冷却工程Ｓ４２、第３冷却工程Ｓ４３、および第４冷却工程Ｓ４４が順に実行される。
【００６４】
また、冷却工程Ｓ４では、シートガラスＳＧの流れ方向および幅方向の温度管理を行っている。温度管理は、複数の温度プロファイルＴＰ１〜ＴＰ１０に基づいて行われる。温度プロファイルＴＰ１〜ＴＰ１０とは、シートガラスＳＧ近傍の雰囲気温度についての、シートガラスＳＧの幅方向に沿った温度分布である。言い換えると、温度プロファイルＴＰ１〜ＴＰ１０は、目標の温度分布である。すなわち、温度管理は、複数の温度プロファイルＴＰ１〜ＴＰ１０を実現させるように行われる。温度管理は、上述した、冷却ローラ５１、温度調整ユニット６０、およびヒータ８２ａ〜８２ｇを用いて行われる。
【００６５】
シートガラスＳＧの温度は、シートガラスＳＧの雰囲気温度を制御することにより、管理される。なお、シートガラスＳＧの温度は、シートガラスＳＧの温度の実測値を用いてもよく、また、ヒータ８２ａ〜８２ｇによって制御されるシートガラスＳＧの雰囲気温度に基づいてシミュレーションにより算出された値を用いてもよい。
【００６６】
さらに、各冷却工程Ｓ４１〜Ｓ４４は、所定の冷却速度で、シートガラスＳＧを冷却することにより、シートガラスＳＧの流れ方向の温度管理を行っている。ここで、所定の冷却速度とは、各冷却工程Ｓ４１〜Ｓ４４に応じた冷却速度である。以下、特に断らずに平均冷却速度という場合には、原則として、シートガラスＳＧの中央領域ＣＡにおける平均の冷却速度を指す。具体的に、全冷却工程Ｓ４１〜Ｓ４４の平均冷却速度のうち、第３冷却工程Ｓ４３の冷却速度（第３冷却速度）が最も遅い。つまり、第２冷却工程Ｓ４２の冷却速度（第２冷却速度）は、第３冷却速度より速い。また、全冷却工程Ｓ４１〜Ｓ４４の冷却速度のうち、第１冷却工程Ｓ４１の平均冷却速度（第１冷却速度）が最も速いことが好ましい。また、第４冷却工程Ｓ４４における平均冷却速度（第４冷却速度）は、第１冷却速度より遅く、かつ、第２冷却速度より速いことが好ましい。すなわち、全冷却工程Ｓ４１〜Ｓ４４の冷却速度に関して、第１冷却速度＞第４冷却速度＞第２冷却速度＞第３冷却速度の関係式が成り立つことが好ましい。
【００６７】
また、本実施形態に係る冷却工程Ｓ４では、シートガラスＳＧの中心部Ｃの冷却速度（中心部冷却速度）と、シートガラスＳＧの側部（耳部）Ｒ，Ｌの冷却速度（耳部冷却速度）とを異なる速度に設定している。中心部冷却速度は、シートガラスＳＧの中心部Ｃの温度変化の量と、温度変化に要する時間とに基づいて算出される。耳部冷却速度は、シートガラスＳＧの側部（耳部）Ｒ，Ｌの温度変化の量と、温度変化に要する時間とに基づいて算出される。
【００６８】
以下、図６を参照して、各冷却工程Ｓ４１〜Ｓ４４におけるシートガラスＳＧの温度管理について詳細に説明する。図６は、シートガラスＳＧの所定の高さ位置における温度プロファイルを示す。以下において、シートガラスＳＧの側部（耳部）Ｒ，Ｌを、単に、シートガラスＳＧの耳部Ｒ，Ｌと記載する。
【００６９】
（３−１）第１冷却工程
第１冷却工程Ｓ４１は、成形体４１の直下で合流した熔融ガラスを、中心部Ｃの温度が徐冷点になるまで冷却する工程である。徐冷点は、粘度が１０13ポワズとなるときの温度である。具体的に、第１冷却工程Ｓ４１では、例えば、中心部Ｃの温度が１１００℃〜１３００℃のシートガラスＳＧを、中心部Ｃの温度が徐冷点になるまで冷却する。ここで「徐冷点になるまで冷却する」における徐冷点とは、徐冷点近傍を含み、例えば徐冷点±１５℃の温度であってもよい。
【００７０】
第１冷却工程Ｓ４１では、第１温度プロファイルＴＰ１〜第５温度プロファイルＴＰ５に基づいて、シートガラスＳＧの温度管理が行われる。以下、第１冷却工程Ｓ４１で実行される各温度プロファイルＴＰ１〜ＴＰ５と、第１冷却工程Ｓ４１の冷却速度（第１冷却速度）とを詳細に説明する。
【００７１】
（３−１−１）第１温度プロファイル
第１温度プロファイルＴＰ１は、シートガラスＳＧの最も上流側で実現される温度分布である（図６参照）。第１温度プロファイルＴＰ１は、シートガラスＳＧの中央領域ＣＡの温度が均一であり、シートガラスＳＧの耳部Ｒ，Ｌは、シートガラスＳＧの中央領域ＣＡの温度よりも低い。ここで、中央領域ＣＡの温度が均一であるとは、中央領域ＣＡの温度が、所定の温度域に含まれることをいう。所定の温度域とは、基準温度±２０℃の範囲である。基準温度は、中央領域ＣＡの幅方向の平均温度である。
【００７２】
第１温度プロファイルＴＰ１は、第１冷却室３０内の冷却ローラ５１および温度調整ユニット６０を制御することにより実現される。具体的には、冷却ローラ５１によってシートガラスＳＧの耳部Ｒ，Ｌが冷却される。シートガラスＳＧの耳部Ｒ，Ｌの温度は、中央領域ＣＡの温度よりも所定温度（例えば、２００℃〜２５０℃）低い温度に冷却する。第
１温度プロファイルＴＰ１は、シートガラスＳＧの板厚偏差を低減する。
【００７３】
なお、第１温度プロファイルＴＰ１に基づく温度管理は、シートガラスＳＧの板厚偏差をより低減するために成形体直下で行われることが好ましく、また、シートガラスＳＧがガラス軟化点の近傍まで冷却されるまでに行われることが好ましい。ここで、「ガラス軟化点の近傍」は、「ガラス軟化点−２０℃」から「ガラス軟化点＋２０℃」までの温度領域であることが好ましい。
【００７４】
（３−１−２）第２温度プロファイルおよび第３温度プロファイル
第２温度プロファイルＴＰ２および第３温度プロファイルＴＰ３は、第１温度プロファイルＴＰ１の後に実現される温度分布である（図６参照）。具体的には、シートガラスＳＧの流れ方向に対して、上流側に第２温度プロファイルＴＰ２が位置し、下流側に第３温度プロファイルＴＰ３が位置する。
【００７５】
第２温度プロファイルＴＰ３および第３温度プロファイルＴＰ３は、中央領域ＣＡの中心部Ｃの温度が最も高く、耳部Ｒ，Ｌの温度が最も低い。また、第２温度プロファイルＴＰ２および第３温度プロファイルＴＰ３では、中心部Ｃから耳部Ｒ，Ｌに向かって温度が徐々に低くなる。すなわち、中心部Ｃの温度と耳部Ｒ，Ｌの温度とには勾配（温度勾配）が形成されている。言い換えると、第２プロファイルＴＰ２および第３温度プロファイルＴＰ３は、上に凸を有するなだらかな放物線を形成する。なお、ここで、温度勾配とは、シートガラスＳＧの幅Ｗ（例えば、１６５０ｍｍ、図６を参照）を２で除した値で、中心部Ｃの雰囲気温度から耳部Ｒ，Ｌの雰囲気温度を引いた値を、除したもの（（中心部Ｃの雰囲気温度―耳部Ｒ，Ｌの雰囲気温度）／（シートガラスの幅Ｗ／２））である。
【００７６】
また、第３温度プロファイルＴＰ３における温度勾配ＴＧ３は、第２温度プロファイルＴＰ２における温度勾配ＴＧ２よりも大きい。言い換えると、第３温度プロファイルＴＰ３におけるシートガラスＳＧの耳部Ｒ，Ｌの雰囲気温度と中心部Ｃの雰囲気温度との差（幅方向温度差）は、第２温度プロファイルＴＰ２における幅方向温度差よりも大きい。すなわち、第３温度プロファイルＴＰ３は、第２温度プロファイルＴＰ２よりも大きな放物線となる。第２温度プロファイルＴＰ２および第３温度プロファイルＴＰ３では、耳部Ｒ，Ｌが中心部Ｃよりも早く冷却されるように、大きな放物線状のプロファイルが実現される。
【００７７】
なお、第２温度プロファイルＴＰ２および第３温度プロファイルＴＰ３は、第１冷却室３０内の温度調整ユニット６０を制御することにより実現される。
【００７８】
（３−１−３）第４温度プロファイル
第４温度プロファイルＴＰ４は、第３温度プロファイルＴＰ３の後に実現される温度分布である（図６参照）。第４温度プロファイルＴＰ４もまた、中央領域ＣＡの中心部Ｃの温度が最も高く、耳部Ｒ，Ｌの温度が最も低い。また、第４温度プロファイルＴＰ４も、中心部Ｃから耳部Ｒ，Ｌに向かって温度が徐々に低くなり、上に凸を有するなだらかな放物線を形成する。
【００７９】
なお、第４温度プロファイルＴＰ４における温度勾配ＴＧ４は、上流の第３温度プロファイルＴＰ３における温度勾配ＴＧ３よりも小さい。すなわち、第４温度プロファイルＴＰ４は、第３温度プロファイルＴＰ３よりも小さな放物線となる。
【００８０】
なお、第４温度プロファイルＴＰ４は、第２冷却室８０内のヒータ８２ａを制御することにより実現される。
【００８１】
（３−１−４）第５温度プロファイル
第５温度プロファイルＴＰ５は、第４温度プロファイルＴＰ４の後に実現される温度分布である（図６参照）。第５温度プロファイルＴＰ５もまた、中心部Ｃの温度が最も高く、耳部Ｒ，Ｌの温度が最も低い。また、第５温度プロファイルＴＰ５も、中心部Ｃから耳部Ｒ，Ｌに向かって温度が徐々に低くなり、上に凸を有するなだらかな放物線を形成する。
【００８２】
第５温度プロファイルＴＰ５における温度勾配ＴＧ５は、第４温度プロファイルＴＰ４における温度勾配ＴＧ４よりも小さい。すなわち、第５温度プロファイルＴＰ５は、第４温度プロファイルＴＰ４よりも小さな放物線となる。
【００８３】
なお、第５温度プロファイルＴＰ５は、第２冷却室８０内のヒータ８２ｂを制御することにより実現される。
【００８４】
このように、第２温度プロファイルＴＰ２〜第５温度プロファイルＴＰ５を実現することにより、中心部Ｃの冷却速度は耳部Ｒ、Ｌの冷却速度よりも常に速くなるため、中心部Ｃの熱収縮量は耳部Ｒ，Ｌの熱収縮量よりも大きくなる。そのため、シートガラスＳＧの中心部Ｃから耳部Ｒ，Ｌに向かう張力が常に働くので、シートガラスＳＧの反り等を低減することができる。
【００８５】
（３−１−５）第１冷却速度
第１冷却工程Ｓ４１では、中央領域ＣＡの雰囲気温度よりも、耳部Ｒ，Ｌの雰囲気温度を速い平均冷却速度で冷却している。すなわち、中央領域ＣＡの平均冷却速度（第１の平均冷却速度）と比較して、耳部Ｒ，Ｌの平均冷却速度（第１の耳部冷却速度）が速い。
【００８６】
第１冷却工程Ｓ４１における中央領域ＣＡの第１の平均冷却速度は、５．０℃／秒〜５０．０℃／秒である。第１の平均冷却速度が、５．０℃／秒より低いと、生産性が悪くなる。第１の平均冷却速度が、５０℃／秒を超えると、シートガラスＳＧに割れが発生する場合がある。また、シートガラスＳＧの反り量および板厚偏差が悪くなる。好ましくは、中央領域ＣＡの第１の平均冷却速度は、８．０℃／秒〜１６．５℃／秒である。また、第１冷却工程Ｓ４１における第１の耳部冷却速度は、５．５℃／秒〜５２．０℃／秒である。好ましくは、第１の耳部冷却速度は、８．３℃／秒〜１７．５℃／秒である。
【００８７】
（３−２）第２冷却工程
第２冷却工程Ｓ４２は、中心部Ｃの温度が徐冷点になったシートガラスＳＧを、中心部Ｃの温度が歪点になるまで冷却する工程である。ここで、歪点は、粘度が１０14.5ポワズとなる温度である。ここで「歪点になるまで冷却する」における歪点とは、歪点近傍を含み、例えば歪点±１５℃の温度であってもよい。
【００８８】
第２冷却工程Ｓ４２では、第６温度プロファイルＴＰ６に基づいて、シートガラスＳＧの温度管理が行われる。以下、第２冷却工程Ｓ４２で実行される温度プロファイルＴＰ６と、第２冷却工程Ｓ４２の冷却速度（第２冷却速度）とを詳細に説明する。
【００８９】
（３−２−１）第６温度プロファイル
第６温度プロファイルＴＰ６は、シートガラスＳＧの幅方向の雰囲気温度（幅方向の耳部Ｒ，Ｌから中心部Ｃにかけての雰囲気温度）が均一である。言い換えると、第６温度プロファイルＴＰ６は、シートガラスＳＧの幅方向において、耳部Ｒ，Ｌ周辺の雰囲気温度と中心部Ｃ周辺の雰囲気温度との温度勾配が最も小さく、耳部Ｒ，Ｌ周辺の雰囲気温度と中心部Ｃ周辺の雰囲気温度とが、同程度になる温度プロファイルである。
【００９０】
ここで、均一とは、耳部Ｒ，Ｌ周辺の雰囲気温度と中央領域ＣＡ周辺の雰囲気温度とが、所定の温度域に含まれることをいう。所定の温度域とは、基準温度±５℃の範囲である。基準温度は、シートガラスＳＧの幅方向の平均温度である。
【００９１】
なお、第６温度プロファイルＴＰ６は、第２冷却室８０内のヒータ８２ｃを制御することにより実現される。また、第６温度プロファイルＴＰ６は、歪点近傍で実現されるものとする。ここで、歪点近傍とは、歪点を含む所定の温度領域を意味する。所定の温度領域とは、「（徐冷点＋歪点）／２」から「歪点−５０℃」までの領域である。第６温度プロファイルＴＰ６は、歪点近傍の少なくとも一点（流れ方向における一箇所）において実現される。第６温度プロファイルＴＰ６を実現することにより、シートガラスＳＧの内部歪を低減することができる。
【００９２】
（３−２−２）第２冷却速度
第２冷却工程Ｓ４２では、シートガラスＳＧの幅方向の雰囲気温度がほぼ一定になるように、シートガラスＳＧの中央領域ＣＡの雰囲気温度と、耳部Ｒ，Ｌの雰囲気温度とを制御している。すなわち、耳部Ｒ，Ｌの平均冷却速度（第２の耳部冷却速度）と比較して、中央領域ＣＡの平均冷却速度（第２の平均冷却速度）が若干速い。
【００９３】
第２冷却工程Ｓ４２におけるシートガラスＳＧの中央領域ＣＡの温度の平均冷却速度（第２の平均冷却速度）は、５．０℃／秒以下であることが好ましく、０．８℃／秒〜５．０℃／秒であることがより好ましい。第２の平均冷却速度が、０．８℃／秒よりも小さいと、生産性が悪くなりやすい。また、第２の平均冷却速度が、５．０℃／秒を超えると、シートガラスＳＧの精密な温度制御が困難となり、シートガラスＳＧの熱収縮率が大きくなりやすい。また、シートガラスＳＧの反りおよび歪が大きくなりやすい。
【００９４】
（３−３）第３冷却工程
第３冷却工程Ｓ４３は、中心部Ｃの温度が歪点になったシートガラスＳＧを、（歪点−１００℃）になるまで冷却する工程である。ここで「（歪点−１００℃）になるまで冷却する」における（歪点−１００℃）とは、（歪点−１００℃）の近傍を含み、例えば（歪点−１００℃）±１５℃の温度であってもよい。第３冷却工程Ｓ４３においても、第２冷却工程Ｓ４２と同様に、第６温度プロファイルＴＰ６に基づいて、シートガラスＳＧの温度管理が行われる。
【００９５】
第３冷却工程Ｓ４３におけるシートガラスＳＧの中央領域ＣＡの温度の平均冷却速度（第３の平均冷却速度）は第２の平均冷却速度より小さく、且つ好ましくは５℃／秒以下である。第３の平均冷却速度を第２の平均冷却速度より小さくすることにより、ガラス基板のディスプレイのパネル製造工程における熱処理時（例えば、４５０℃〜６００℃）に生じる熱収縮率を十分に小さくすることができる。また、第３の平均冷却速度が５℃／秒を超えると、シートガラスＳＧに割れが発生する場合もあり、シートガラスＳＧの反りも悪くなる。より好ましくは、第３の平均冷却速度は、０．５℃／秒〜４．０℃／秒である。
【００９６】
（３−４）第４冷却工程
第４冷却工程Ｓ４４は、歪点−１００℃近傍の温度になったシートガラスＳＧを、歪点−２００℃近傍の温度まで冷却する工程である。ここで、歪点−２００℃近傍の温度とは、例えば（歪点−２００℃）±１５℃の温度であってもよい。
【００９７】
第４冷却工程Ｓ４４では、第７温度プロファイルＴＰ７〜第１０温度プロファイルＴＰ１０に基づいて、シートガラスＳＧの温度管理が行われる。以下、第４冷却工程Ｓ４４で実行される温度プロファイルＴＰ７〜ＴＰ１０と、第４冷却工程Ｓ４４の冷却速度（第４冷却速度）とを詳細に説明する。
【００９８】
（３−４−１）第７温度プロファイル〜第１０温度プロファイル
第７温度プロファイルＴＰ７〜第１０温度プロファイルＴＰ１０は、第６温度プロファイルＴＰ６の後に実現される温度分布である（図６参照）。具体的に、第７温度プロファイルＴＰ７〜第１０温度プロファイルＴＰ１０は、シートガラスＳＧの流れ方向に沿ってそれぞれ実現される。より具体的には、上流側で第７温度プロファイルＴＰ７が実現され、次に、第８温度プロファイルＴＰ８が実現される。第８温度プロファイルＴＰ８の次には、第９温度プロファイルＴＰ９が実現され、下流側で第１０温度プロファイルＴＰ１０が実現される。
【００９９】
第７温度プロファイルＴＰ７〜第１０温度プロファイルＴＰ１０は、中央領域ＣＡの中心部Ｃの温度が最も低く、耳部Ｒ，Ｌの温度が最も高い。また、第７温度プロファイルＴＰ７〜第１０温度プロファイルＴＰ１０では、中心部Ｃから耳部Ｒ，Ｌに向かって温度が徐々に高くなる。すなわち、中心部Ｃの温度と耳部Ｒ，Ｌの温度とには勾配（温度勾配）が形成されている。言い換えると、第７温度プロファイルＴＰ７〜第１０温度プロファイルＴＰ１０は、下に凸を有するなだらかな放物線を形成する。
【０１００】
また、第７温度プロファイルＴＰ７〜第１０温度プロファイルＴＰ１０における温度勾配ＴＧ７〜１０は、シートガラスＳＧの流れ方向に沿って、徐々に大きくなっている。言い換えると、第１０温度プロファイルＴＰ１０におけるシートガラスＳＧの耳部Ｒ，Ｌの雰囲気温度と中心部Ｃの雰囲気温度との差（幅方向温度差）は、第７温度プロファイルＴＰ７における幅方向温度差よりも大きい。すなわち、第１０温度プロファイルＴＰ１０は、第７温度プロファイルＴＰ７よりも大きな放物線となる。第７温度プロファイルＴＰ７〜第１０温度プロファイルＴＰ１０でも、中心部Ｃが耳部Ｒ，Ｌよりも早く冷却される。
【０１０１】
なお、第７温度プロファイルＴＰ７〜第１０温度プロファイルＴＰ１０は、第２冷却室８０内のヒータ８２ｄ〜８２ｇを制御することにより実現される。具体的には、ヒータ８２ｄによって第７温度プロファイルＴＰ７が実現され、ヒータ８２ｅによって第８温度プロファイルＴＰ８が実現され、ヒータ８２ｆによって第９温度プロファイルＴＰ９が実現され、ヒータ８２ｇによって第１０温度プロファイルＴＰ１０が実現される。
【０１０２】
（３−４−２）第４冷却速度
第４冷却工程Ｓ４４では、中央領域ＣＡの雰囲気温度を、耳部Ｒ，Ｌの雰囲気温度よりも早い速度で冷却している。すなわち、耳部Ｒ，Ｌの平均冷却速度（第４の耳部冷却速度）と比較して、中央領域ＣＡの平均冷却速度（第４の平均冷却速度）が速い。
【０１０３】
また、第４冷却工程Ｓ４４では、シートガラスＳＧの流れ方向の下流側に向かうにつれて、シートガラスＳＧの耳部Ｒ，Ｌの雰囲気温度の冷却速度と中央領域ＣＡの雰囲気温度の冷却速度との差を大きくする。
【０１０４】
このように、第７温度プロファイルＴＰ７〜第１０温度プロファイルＴＰ１０を実現することにより、中心部Ｃの冷却速度は耳部Ｒ、Ｌの冷却速度よりも常に速くなるため、中心部Ｃの熱収縮量は耳部Ｒ，Ｌの熱収縮量よりも大きくなる。そのため、シートガラスＳＧの中心部Ｃから耳部Ｒ，Ｌに向かう張力が常に働くので、シートガラスＳＧの反り等を低減することができる。
【０１０５】
第４冷却工程Ｓ４４における第４の平均冷却速度は、１．５℃／秒〜２０℃／秒であることが好ましい。第４の平均冷却速度が、１．５℃／秒よりも遅いと、生産性が悪くなる。また、第４の平均冷却速度が、２０℃／秒を超えると、シートガラスＳＧに割れが発生する場合もあり、シートガラスＳＧの反りも悪くなる。好ましくは、第４の平均冷却速度は、２．０℃／秒〜１５℃／秒である。また、第４冷却工程Ｓ４４における第４の耳部冷却速度は、１．３℃／秒〜１３℃／秒である。好ましくは、第４の耳部冷却速度は、１．５℃／秒〜８．０℃／秒である。
【０１０６】
シートガラスＳＧの流れ方向の冷却速度は、ガラス基板の４５０℃〜６００℃という温度域の熱処理時に生じる熱収縮率に影響を与える。特に、第３冷却工程Ｓ４３の冷却速度が上記熱収縮率に与える影響が大きい。そのため、４つの冷却工程Ｓ４１〜Ｓ４４の内、第３冷却工程Ｓ４３の平均冷却速度を最も小さくすることで、シートガラスＳＧの上記熱収縮率を効果的に小さくすることができる。これにより、ガラス基板の生産量を向上させることができると共に、好適な熱収縮率を有するガラス基板を得ることができる。
【０１０７】
さらに、第２の平均冷却速度と第３の平均冷却速度の速度比（第３の平均冷却速度／第２の平均冷却速度）は、０．２以上１未満であることが好ましい。
【０１０８】
速度比が０．２未満であると、生産性が悪くなりやすい。速度比は、０．３以上０．８未満であることがより好ましく、０．４以上０．６未満であることがさらに好ましい。
【０１０９】
また、第２の平均冷却速度は、第３の平均冷却速度の次に上記熱収縮率に影響を及ぼし易い。本実施形態では、徐冷点から歪点までの範囲でのシートガラスＳＧの冷却を行う第２冷却工程Ｓ４２における第２の平均冷却速度を、第１冷却工程Ｓ４１及び第４冷却工程Ｓ４４の平均冷却速度よりも小さくすることが好ましい。これにより、熱収縮率を低減することができる。
【０１１０】
さらに、本実施形態に係るガラス基板製造方法によれば、板厚偏差、反り量および平面歪の値も一定の範囲に抑えることができる。
【０１１１】
シートガラスＳＧの温度制御において、歪点以上の温度制御が、シートガラスＳＧの反り量および歪値に影響を及ぼし易い。本実施形態では、４つの冷却工程Ｓ４１〜Ｓ４４のうち、徐冷点から歪点までの範囲でのシートガラスＳＧの冷却を行う第２冷却工程Ｓ４２における第２の平均冷却速度を、第１冷却工程Ｓ４１及び第４冷却工程Ｓ４４の平均冷却速度よりも小さくすることが好ましい。これにより、第２冷却工程Ｓ４２におけるシートガラスＳＧの幅方向の温度制御の精度を向上させることができるので、反り量および歪値を低減することができる。
【０１１２】
また、シートガラスＳＧは上下方向に連続するリボン状であるため、歪点から歪点−１００℃の範囲までの温度制御もまた、反り量および歪値に影響を及ぼす。本実施形態では、歪点から歪点−１００℃のまでの範囲でのシートガラスＳＧの冷却を行う第３冷却工程Ｓ４３における第３の平均冷却速度を最も小さくしている。これにより、第３冷却工程Ｓ４３におけるシートガラスＳＧの温度制御の精度をさらに上げることができるので、反り量および平面歪を低減することができる。
【０１１３】
さらに、シートガラスＳＧは上下方向に連続するリボン状であるため、歪点−１００℃から歪点−２００℃の範囲までの温度制御もまた、反り量および平面歪に影響を及ぼす。本実施形態では、歪点−１００℃から歪点−２００℃のまでの範囲でのシートガラスＳＧの冷却を行う第４冷却工程Ｓ４４における第４の平均冷却速度を第１冷却工程Ｓ４１における第１の平均冷却速度よりも小さくすることが好ましい。これにより、第４冷却工程Ｓ４４におけるシートガラスＳＧの温度制御の精度をさらに上げることができるので、反り量および平面歪を低減することができる。
【０１１４】
（４）温度プロファイルの決定方法
シートガラスＳＧから得られるガラス基板の熱収縮率は、ガラスの特性、及び、シートガラスＳＧの冷却速度によって決定される。すなわち、ガラスの組成が同じである場合、ガラス基板の熱収縮率は、冷却工程Ｓ４におけるシートガラスＳＧの冷却速度に依存する。
【０１１５】
また、ガラス基板がディスプレイの製造に用いられる場合、ガラス基板の熱収縮率は、小さいほど好ましい。なぜなら、ディスプレイの製造工程において、ガラス基板は熱処理されるので、ガラス基板の熱収縮率が大きいと、ガラス基板の表面に素子を精度良く配置することが困難になるからである。また、ガラス基板ごとの熱収縮率のバラツキは、小さいほどより好ましい。
【０１１６】
しかし、シートガラスＳＧの冷却工程Ｓ４においてシートガラスＳＧが取り得る温度領域によって、シートガラスＳＧから得られるガラス基板の熱収縮率が異なる。そこで、シートガラスＳＧから得られるガラス基板の熱収縮率の目標値を予め設定し、熱収縮率がこの目標値を達成するように、シートガラスＳＧが取り得る各温度領域におけるシートガラスＳＧの冷却速度を決定し、シートガラスＳＧの搬送方向の温度プロファイルを決定することで、生産性を低下させることなく、熱収縮率が小さいガラス基板を製造することができる。また、決定された温度プロファイルを精度良く実現することにより、ガラス基板ごとの熱収縮率のバラツキを小さくすることができる。
【０１１７】
シートガラスＳＧの搬送方向の温度プロファイルは、例えば、シートガラスＳＧの熱収縮率の実測値に基づいて作成された検量線に基づいて決定することができ、又は、コンピュータシミュレーションを用いて決定することができる。また、コンピュータシミュレーションで確認しつつ、熱収縮率の実測値を利用して、シートガラスＳＧの搬送方向の温度プロファイルが決定されてもよい。
【０１１８】
コンピュータシミュレーションによる温度プロファイルの決定は、数値流体力学（ＣＦＤ）計算において利用される種種の技術を使用して行われることが好ましい。コンピュータシミュレーションを用いることで、上述の検量線、シートガラスＳＧが冷却される徐冷空間（例えば、第２冷却室８０に相当する空間）の形状、徐冷空間を形成する部材（例えば、天板８０ａおよび断熱部材８０ｂに相当する部材）の熱的特性、当該部材の組み合わせ、種種の入力データ（例えば、徐冷空間におけるシートガラスＳＧの温度、モデル化された徐冷空間の種種のポイントにおける温度、および、ガラスの組成等）等に基づいて、ガラス基板の熱収縮率を精度良く算出することができる。すなわち、コンピュータシミュレーションを用いることで、熱収縮率が所定の目標値を達成するように、シートガラスＳＧの搬送方向の温度プロファイルを容易に決定することができる。なお、コンピュータシミュレーションは、カスタマイズソフトウェアや、市販のソフトウェアパッケージを用いて実行することができる。
【０１１９】
次に、検量線を用いた熱収縮率の具体的な算出方法の一例について、図７〜１０を参照しながら説明する。この方法では、シートガラスＳＧの熱収縮率を種種の徐冷条件の下で実際に測定し、得られた測定値に基づいて検量線を作成する。そして、当該検量線を用いることで、例えば、シートガラスＳＧの搬送方向の温度プロファイルを変更した場合に、新しい温度プロファイルでシートガラスＳＧを冷却する際における、シートガラスＳＧの熱収縮率を推定することができる。逆に、シートガラスＳＧの熱収縮率が所定の目標値を達成するように、シートガラスＳＧの搬送方向の温度プロファイルを適切に決定することができる。
【０１２０】
この熱収縮率の算出方法は、主として、基礎データ測定工程と、規格化熱収縮量−維持温度関係取得工程と、総面積算出工程と、熱収縮量−総面積関係取得工程と、熱収縮率推定工程とから構成される。次に、各工程について説明する。
【０１２１】
基礎データ測定工程では、本実施形態に係るガラス基板製造方法を用いて、複数の条件の下で実際に徐冷されたシートガラスＳＧの熱収縮量を測定する。図７は、シートガラスＳＧの熱収縮量の測定時における、シートガラスＳＧの温度−時間関係のグラフである。シートガラスＳＧは、徐冷点より高い温度から、少なくとも、歪点−２００℃になるまで冷却される。図７に示されるように、徐冷工程は、第１の降温勾配を有する第１降温部と、第１降温部に続いて一定の維持温度を所定の維持時間に亘って維持する温度維持部と、温度維持部に続いて第２の降温勾配を有する第２降温部とから構成される。図７には、５つの徐冷条件Ｃ１〜Ｃ５の下で測定されたデータが示されている。図７に示されるように、５つの徐冷条件Ｃ１〜Ｃ５において、第１の降温勾配、第２の降温勾配および維持時間は全て同じであり、維持温度は全て異なっている。以下、維持温度を高い順にＴ１〜Ｔ５として、維持温度Ｔ１〜Ｔ５にそれぞれ対応する徐冷条件をＣ１〜Ｃ５とする。基礎データ採取工程では、徐冷条件Ｃ１〜Ｃ５の下でそれぞれ徐冷されたシートガラスＳＧの熱収縮量Ａ１〜Ａ５が測定される。熱収縮量Ａ１〜Ａ５は、温度維持部におけるシートガラスＳＧの熱収縮の程度を表す。すなわち、熱収縮量Ａ１〜Ａ５が小さいほど、シートガラスＳＧは熱収縮しない。
【０１２２】
規格化熱収縮量−維持温度関係取得工程では、基礎データ測定工程で測定された熱収縮量Ａ１〜Ａ５を、最小の熱収縮量を基準として規格化して、規格化熱収縮量Ｂ１〜Ｂ５を算出する。具体的には、熱収縮量Ａ３が最小である場合、規格化熱収縮量Ｂ１は、熱収縮量Ａ３を熱収縮量Ａ１で除した値になる。そのため、規格化熱収縮量Ｂ１〜Ｂ５は、常に１以下であり、規格化熱収縮量Ｂ１〜Ｂ５が小さいほど、シートガラスＳＧは熱収縮している。そして、図８に示されるように、維持温度Ｔ１〜Ｔ５に対して規格化熱収縮量Ｂ１〜Ｂ５をプロットして、規格化熱収縮量−維持温度グラフの近似曲線を求める。
【０１２３】
総面積算出工程では、徐冷条件Ｃ１〜Ｃ５における経過時間に対して規格化熱収縮量Ｂ１〜Ｂ５をプロットした規格化熱収縮量−時間グラフを得る。図９は、規格化熱収縮量−時間グラフの一例である。時間が経過してシートガラスＳＧの温度が低下するほどシートガラスＳＧは収縮するので、規格化熱収縮量−時間グラフは、単調減少を示す。そして、徐冷条件Ｃ１〜Ｃ５にそれぞれ対応する各グラフにおいて、下記の式で表される面積Ｓ１、Ｓ２、Ｓ３の合計である総面積Ｓを算出する。
【０１２４】
Ｓ１＝（第１降温部における降温開始時温度の規格化熱収縮量＋第１降温部における降温終了時温度の規格化熱収縮量）×第１降温部の所要時間／２、
Ｓ２＝温度維持部における維持温度の規格化熱収縮量×温度維持部の維持時間、
Ｓ３＝（第２降温部における降温開始時温度の規格化熱収縮量＋第２降温部における降温終了時温度の規格化熱収縮量）×第２降温部の所要時間／２
総面積算出工程では、各徐冷条件Ｃ１〜Ｃ５について、それぞれ総面積Ｓ１〜Ｓ５が算出される。
【０１２５】
熱収縮量−総面積関係取得工程では、総面積算出工程で算出された総面積Ｓ１〜Ｓ５に対して、基礎データ測定工程で測定された熱収縮量Ａ１〜Ａ５がプロットされた熱収縮量−総面積グラフの対数近似曲線を求める。図１０は、熱収縮量−総面積グラフの一例である。
【０１２６】
熱収縮率推定工程では、予め設定された徐冷条件に対応するシートガラスＳＧの温度プロファイルに基づいて、シートガラスＳＧの熱収縮率を推定する。具体的には、最初に、予め設定された温度プロファイル、および、規格化熱収縮量−維持温度グラフを用いて、上述と同じ方法によって、規格化熱収縮量−時間グラフを得て、得られた規格化熱収縮量−時間グラフの総面積Ｓｘを算出する。次に、図１０に示されるように、熱収縮量−総面積グラフを用いて、算出された総面積Ｓｘに対応する熱収縮量Ａｘを求める。そして、この熱収縮量Ａｘから、基礎となる温度プロファイルでシートガラスＳＧを徐冷した場合における熱収縮率の推定値を算出する。
【０１２７】
また、最大の維持温度Ｔ１は、徐冷点近傍であることが好ましい。また、最小の維持温度Ｔ５は、歪点−２００℃の近傍であることが好ましい。また、維持温度Ｔ１〜Ｔ５の温度間隔は、全て同じに設定されることが好ましい。
【０１２８】
また、上記の例では、５つの徐冷条件に基づいてシートガラスＳＧの熱収縮率を推定する方法について説明したが、基礎とする徐冷条件の数は、２以上であれば任意の数であってもよい。
【０１２９】
本実施形態では、上述のように、予め作成された検量線を用いて、第１冷却工程Ｓ４１〜第４冷却工程Ｓ４４の冷却速度が決定されることが好ましい。また、コンピュータシミュレーションを用いて、第１冷却工程Ｓ４１〜第４冷却工程Ｓ４４の冷却速度が決定されることが好ましい。
【０１３０】
（５）ガラス基板
ガラス基板の熱収縮率は、歪点が６８０℃以上であり、ガラス基板の板厚が０．５ｍｍ〜１．０ｍｍである場合には、７０ｐｐｍ以下が好ましく、５ｐｐｍ〜７０ｐｐｍがより好ましく、１０ｐｐｍ〜５０ｐｐｍがさらに好ましい。
【０１３１】
なお、ガラス基板の熱収縮率は、冷却工程における時間の総和によって変化する。ガラス基板の板厚が薄いほど、冷却工程におけるシートガラスＳＧの搬送速度を速くする必要があるので、徐冷工程の時間が短くなり、熱収縮率が大きくなりやすい。そのため、例えば、ガラス基板の板厚が０．０１ｍｍ以上０．５ｍｍ未満の場合には、熱収縮率が５ｐｐｍ〜１００ｐｐｍが好ましく、１０ｐｐｍ〜７０ｐｐｍがより好ましい。あるいは、ガラス基板の歪点が６８０℃未満の場合には、熱収縮率は５ｐｐｍ〜１００ｐｐｍが好ましく、１０ｐｐｍ〜７０ｐｐｍがより好ましい。
【０１３２】
ガラス基板の歪点は、６８０℃以上であることが好ましく、６９０℃以上であることがより好ましく、７３０℃以上であることがさらに好ましい。歪点が高いほど、ガラス基板の熱収縮率を小さくすることができる。
【０１３３】
ガラス基板を１００℃〜３００℃に変化させた場合の平均熱膨張係数は、好ましくは５０×１０-7／℃以下であり、より好ましくは３０×１０-7／℃〜４５×１０-7／℃である。平均熱膨張係数が小さいほど、ガラス基板の熱収縮率を小さくすることができる。他方、平均熱膨張係数が小さくなり過ぎると、パネルを構成する他の部材の平均熱膨張係数との差が大きくなりすぎるため好ましくない。
【０１３４】
ガラス基板の組成は特に限定されないが、フラットパネルディスプレイ用ガラス基板としては、下記（Ａ）および（Ｂ）が例として挙げられる。下記（Ａ）および（Ｂ）のガラス組成は、ＬＴＰＳ・ＴＦＴディスプレイ用ガラス基板あるいは、有機ＥＬディスプレイ用ガラス基板に好適である。
（Ａ）ＳｉＯ2を５５ｍｏｌ％〜８０ｍｏｌ％、Ａｌ2Ｏ3を３ｍｏｌ％〜２０ｍｏｌ％、Ｂ2Ｏ3を０ｍｏｌ％〜１５ｍｏｌ％、ＲＯ（ＭｇＯ、ＣａＯ、ＳｒＯ、ＢａＯの合量）を３ｍｏｌ％〜２５ｍｏｌ％含有する。また、ＳｉＯ2、Ａｌ2Ｏ3およびＢ2Ｏ3のｍｏｌ％で表す含有率は、（ＳｉＯ2＋（２×Ａｌ2Ｏ3））／（（２×Ｂ2Ｏ3）＋ＲＯ）が３．０以上であることが好ましい。これにより、ガラス基板の歪点を高くすることができる。
（Ｂ）ＳｉＯ2を５２質量％〜７８質量％、Ａｌ2Ｏ3を３質量％〜２５質量％、Ｂ2Ｏ3を０質量％〜１５質量％、ＲＯ（但し、ＲＯはＭｇＯ、ＣａＯ、ＳｒＯ及びＢａＯの合量）を３質量％〜２０質量％、Ｒ2Ｏ（但し、Ｒ2ＯはＬｉ2Ｏ、Ｎａ2Ｏ及びＫ2Ｏの合量）を０．０１質量％〜０．８質量％、Ｓｂ2Ｏ3を０質量％〜０．３質量％、を含有し、Ａｓ2Ｏ3は実質的に含有せず、質量比ＣａＯ／ＲＯは０．６５以上であり、質量比（ＳｉＯ2＋Ａｌ2Ｏ3）／Ｂ2Ｏ3は７〜３０の範囲であり、かつ質量比（ＳｉＯ2＋Ａｌ2Ｏ3）／ＲＯは５以上である。このとき、歪点は６８８℃以上が好ましい。
【０１３５】
ガラス基板の平面歪の値は、１．０ｎｍ以下が好ましく、０ｎｍ〜０．９５ｎｍがより好ましく、０ｎｍ〜０．９０ｎｍがさらに好ましい。言い換えると、平面歪の値は、０ｋｇ／ｍｍ2〜０．０７ｋｇ／ｍｍ2が好ましく、０ｋｇ／ｍｍ2〜０．０４ｋｇ／ｍｍ2がより好ましく、０ｋｇ／ｍｍ2〜０．０２ｋｇ／ｍｍ2がさらに好ましい。また、ガラス基板の反り量は、０．１５ｍｍ以下が好ましく、０ｍｍ〜０．１０ｍｍがより好ましく、０ｍｍ〜０．０５ｍｍがさらに好ましい。さらに、ガラス基板の板厚偏差は、１５μｍ以下が好ましく、０μｍ〜１４μｍがより好ましく、０μｍ〜１３μｍがさらに好ましい。
【０１３６】
また、本実施形態で製造されるガラス基板は、フラットパネルディスプレイ用ガラス基板の製造に好適である。特に、高精細ディスプレイ用ガラス基板であるＬＴＰＳ・ＴＦＴディスプレイ用ガラス基板あるいは、有機ＥＬディスプレイ用ガラス基板の製造に好適である。また、ＴＦＴとして酸化物半導体ＴＦＴを搭載した酸化物半導体ディスプレイ用ガラス基板にも好適である。
【０１３７】
また、ガラス基板の失透温度を１２５０℃以下、液相粘度を１０4.7ｄＰａ・ｓ以上とすることが好ましい。これにより、オーバーフローダウンドロー法に好適となる。
【実施例】
【０１３８】
以下、実施例により本発明をさらに詳しく説明するが、本発明はこれらの例によりなんら限定されるものではない。【０１３９】
実施例１〜３ならびに比較例
上記ガラス基板製造装置１００およびガラス基板製造方法を用いて、以下の条件で実施例１〜３ならびに比較例のガラス基板を製造した。【０１４０】
ガラスの組成（ｍｏｌ％）は、ＳｉＯ2  ７０．５％，Ｂ2Ｏ3  ７．２％，Ａｌ2Ｏ3  １１．０％，Ｋ2Ｏ  ０．２％，ＣａＯ  １１．０％，ＳｎＯ2  ０．０７％，Ｆｅ2Ｏ3  ０．０３％であった。ガラスの液相温度は、１２０６℃であり、液相粘度は、１．９×１０5ｄＰａ・ｓであった。ガラスの徐冷点は７５８℃であり、歪点は６９９℃であった。また、シートガラスＳＧの幅は１６００ｍｍ、厚みは、０．７ｍｍ（実施例１、比較例）、０．６ｍｍ（実施例２）、０．５ｍｍ（実施例３）とした。【０１４１】
第１冷却工程Ｓ４１では、熔融ガラスを、中心部の温度が徐冷点７５８℃になるまで冷却した。第２冷却工程Ｓ４２では、中心部の温度が７５８℃のシートガラスを、中心部の温度が歪点６９９℃になるまで冷却した。第３冷却工程Ｓ４３では、中心部の温度が６９９℃のシートガラスを、中心部の温度が歪点−１００℃の５９９℃になるまで冷却した。第４冷却工程Ｓ４４では、中心部の温度が５９９℃のシートガラスを、中心部の温度が歪点−２００℃の４９９℃になるまで冷却した。【０１４２】
表１に、実施例１〜３ならびに比較例の第１冷却工程Ｓ４１〜第４冷却工程Ｓ４４における、シートガラスＳＧの中央領域ＣＡの平均冷却速度（℃／秒）、冷却されたガラス基板の熱収縮率、歪値、反り量、および板厚偏差の実測値を示す。冷却工程Ｓ４は、第１冷却工程Ｓ４１における第１の平均冷却速度が最も大きい値となり、第４冷却工程Ｓ４４における第４の平均冷却速度が次に大きい値となり、第２冷却工程Ｓ４２における第２の平均冷却速度が次に大きい値となり、第３冷却工程Ｓ４３における第３の平均冷却速度が最も小さい値となるように実施した。【０１４３】
【表１】
0005819520.tif 000002
【０１４４】
表１に示すように、収縮率は、７０ｐｐｍ以下の値となり、歪値は、０．９０ｎｍ以下の値となり、反り量は、０．１５ｍｍ以下の値となり、板厚偏差は、１０．６μｍ以下の値となった。【０１４５】
なお、上記実施例において、ガラス基板の熱収縮率は、ケガキ線法により得た。具体的には、サンプルとなるガラス基板の両端に基準線となるケガキ線をつけ、その後、サンプルを半分に切断した。その後、半分に切断されて二枚になったサンプルのうち、一方のサンプルを熱処理し、熱処理をしていない他方のサンプルと付き合わせて、ケガキ線のズレを測定した。熱処理は、５５０℃×６０分×２回行った。より詳細には、常温から１０℃／分で昇温し、５５０℃で６０分保持し、その後、１０℃／分で常温まで降温し、再び１０℃／分で昇温し、５５０℃で６０分保持し、１０℃／分で常温まで降温した。ケガキ線のズレの測定値に基づいて、ガラス基板の熱収縮量（熱収縮率）を得た。【０１４６】
また、ガラス基板の歪値は、平面歪に関する値である。歪値は、複屈折率の大きさに基づいて決定した。複屈折率は、ユニオプト製の複屈折率測定器ＡＢＲ−１０Ａを使用して測定し、最大値を歪値として採用した。【０１４７】
さらに、ガラス基板の反り量は、次の方法により得た。まず、シートガラスから切り出された、所定有効幅を有するガラス板ＰＧから、複数枚のガラス片を切り出した。次に、ガラス片をガラス定盤に置いた。各ガラス片とガラス定盤との隙間（本実施例では、ガラス片の角４箇所と、長辺の中央部２箇所と、短辺の中央部２箇所と）を、隙間ゲージを用いて測定した。【０１４８】
また、板厚偏差は、ガラス板の有効領域において、キーエンス社製の変位計を使用して、幅方向に５ｍｍの間隔で測定した。【０１４９】
以上、本実施形態について図面に基づいて説明したが、具体的な構成は、上記の実施形態に限られるものではなく、発明の要旨を逸脱しない範囲で変更可能である。
【産業上の利用可能性】
【０１５０】
本発明は、ダウンドロー法を用いたガラス基板製造方法に適用可能である。また、フラットパネルディスプレイ用ガラス基板の製造に適用できる。さらに、ＬＴＰＳ・ＴＦＴディスプレイ用ガラス基板あるいは、有機ＥＬディスプレイ用ガラス基板の製造に好適である。
【符号の説明】
【０１５１】
１１                    熔融装置
１２                    清澄装置
４０                    成形装置
４１                    成形体
５１                    冷却ローラ
６０                    温度調整ユニット
８１ａ〜８１ｇ          引下げローラ
８２ａ〜８２ｇ          ヒータ
９０                    切断装置
９１                    制御装置
１００                  ガラス基板製造装置
ＣＡ                    シートガラスの中央領域
Ｃ                      シートガラスの中心部
Ｒ，Ｌ                  シートガラスの側部（シートガラスの耳部）
ＳＧ                    シートガラス
Ｓ３                    成形工程
Ｓ４                    冷却工程
Ｓ４１                  第１冷却工程
Ｓ４２                  第２冷却工程
Ｓ４３                  第３冷却工程
Ｓ４４                  第４冷却工程
【先行技術文献】
【特許文献】
【０１５２】
【特許文献１】特表２００３−５０３３０１号公報
【特許文献２】特許第５１５３９６５号公報
【図１】
0005819520.tif 000003
【図２】
0005819520.tif 000004
【図３】
0005819520.tif 000005
【図４】
0005819520.tif 000006
【図５】
0005819520.tif 000007
【図６】
0005819520.tif 000008
【図７】
0005819520.tif 000009
【図８】
0005819520.tif 000010
【図９】
0005819520.tif 000011
【図１０】
0005819520.tif 000012